(57)【要約】【課題】  放熱性に優れ、かつ機械的強度及び生産性に優れた放熱シートをコーティング法により効率的に製造し得るインキ組成物を提供すること。【解決手段】  酸化マグネシウム粒子、ガラス転移温度が−５０〜５０℃であるバインダー樹脂及び溶剤からなるインキ組成物であって、溶剤中に、相対蒸発速度１９０以上、沸点６０〜１３０℃、かつ溶解度パラメータが８〜１２である成分を８０質量％以上含有することを特徴とするインキ組成物である。【選択図】  なし【特許請求の範囲】
【請求項１】
酸化マグネシウム粒子、ガラス転移温度が−５０〜５０℃であるバインダー樹脂及び溶剤からなるインキ組成物であって、溶剤中に、相対蒸発速度１９０以上、沸点６０〜１３０℃、かつ溶解度パラメータが８〜１２である成分を８０質量％以上含有することを特徴とするインキ組成物。
【請求項２】
酸化マグネシウム粒子／バインダー樹脂の質量比が５／９５〜６５／３５であり、インキ組成物中の溶剤量が２０〜８０質量％である請求項１に記載のインキ組成物。
【請求項３】
前記酸化マグネシウム粒子の平均粒径が１〜８０μｍである請求項１記載のインキ組成物。
【請求項４】
前記バインダー樹脂が、ポリエステル系樹脂、及び酢酸ビニル単位の比率が４０〜８０モル％であるエチレン−酢酸ビニル共重合体樹脂から選ばれる１種以上である請求項１〜３のいずれかに記載のインキ組成物。
【発明の詳細な説明】
【技術分野】
【０００１】
本発明は、パソコン、携帯電話などの電子機器における、大規模集積回路（ＬＳＩ）などの電子部品、プラズマディスプレーパネル（ＰＤＰ）、有機ＥＬ又は無機ＥＬ、発光ダイオード(ＬＥＤ)、蛍光表示管（ＶＦＤ）、陰極線管（ＣＲＴ）などを用いた表示装置、あるいは白熱電球、蛍光灯、ＥＬ（有機または無機）、ＬＥＤなどを用いた照明器具等から発生する熱を効率よく外方に放熱するために使用される放熱シートを製造するためのインキ組成物に関する。
【背景技術】
【０００２】
近年、電子機器は高性能化、多機能化がめざましく、使用されるマイクロプロセッサー（ＭＰＵ）、画像処理チップ、メモリーなどＬＳＩの高性能化が進む一方で、それに伴いＭＰＵから発生される熱によって、ＬＳＩの発熱量も増える一方であったため、熱対策が問題となっていた。
従来は、ＬＳＩの機器内適正配置によって熱対策が済む場合は適性配置によって、そうでないときはヒートシンクや小型ファンモーター等の放熱器の利用が一般的であった。しかしながら、ノート型パソコン、携帯電話機など、薄型軽量化（小型化）が特に追求されるような電子機器では、このような放熱器を用いることができない場合がある。そこで、熱放射により放熱する放熱シートが種々提案されている。
例えば、熱伝導性フィラーを含有する粘着剤層と、アルミニウム又はアルミニウム合金からなる層上にアルミナ皮膜からなる熱放射層を設けた除熱用放熱シートが提案され（特許文献１、特許請求の範囲参照）、また、熱伝導性を有するアルミニウム、銅、ステンレス鋼等からなる吸熱層の表面に、二酸化珪素、酸化アルミニウム等の熱放射性膜を形成し、吸熱層の裏面に熱伝導性接着剤を形成した放熱シートが提案されている（特許文献２、特許請求の範囲参照）。
しかしながら、特許文献１に開示される放熱シートは、アルミナゾルを塗装・焼付けすることにより形成されるものであり（特許文献１、請求項６参照）、また特許文献２に開示される放熱シートは、二酸化ケイ素、酸化アルミニウムを含有する液状体やカオリンを含有するエマルジョン性組成物を塗布して形成するものであり（特許文献２、請求項２及び３参照）、製膜工程に焼付けや長時間の乾燥を必要とし、放熱層（又は熱輻射層）を形成するのに多大な時間と労力を必要とするものである。したがって、もっと簡便に製造することができ、同程度以上の放熱性を有するシートが望まれていた。
【０００３】
【特許文献１】特開２００５−１０１０２５号公報
【特許文献２】特開２００４−２００１９９号公報
【発明の開示】
【発明が解決しようとする課題】
【０００４】
本発明は、かかる状況下、放熱性に優れ、かつ機械的強度及び生産性に優れた放熱シートを、コーティング法により効率的に製造し得るインキ組成物を提供することを目的とするものである。
【課題を解決するための手段】
【０００５】
本発明者は、上記目的達成のため鋭意検討を行った結果、一定範囲のガラス転移温度（Ｔｇ）をもつ熱可塑性樹脂と特定の溶剤を用いることにより、酸化マグネシウム粒子を熱可塑性樹脂中に分散させることができ、熱輻射性の高い放熱シートを簡便に製造し得ることを見出した。本発明はかかる知見に基づいて完成したものである。
すなわち本発明は、
（１）酸化マグネシウム粒子、ガラス転移温度が−５０〜５０℃であるバインダー樹脂及び溶剤からなるインキ組成物であって、溶剤中に、相対蒸発速度１９０以上、沸点６０〜１３０℃、かつ溶解度パラメータが８〜１２である成分を８０質量％以上含有することを特徴とするインキ組成物、
（２）酸化マグネシウム粒子／バインダー樹脂の質量比が５／９５〜６５／３５であり、インキ組成物中の溶剤量が２０〜８０質量％である上記（１）に記載のインキ組成物、
（３）前記酸化マグネシウム粒子の平均粒径が１〜８０μｍである上記（１）記載のインキ組成物、及び
（４）前記バインダー樹脂が、ポリエステル系樹脂、及び酢酸ビニル単位の比率が４０〜８０モル％であるエチレン−酢酸ビニル共重合体樹脂から選ばれる１種以上である上記（１）〜（３）のいずれかに記載のインキ組成物、
を提供するものである。
【発明の効果】
【０００６】
本発明のインキ組成物は、熱輻射性に優れ、かつ機械的強度、柔軟性等においても優れた放熱シートをコーティング法により、簡便に、かつ高い生産性で放熱シートを製造することを可能とした。
【発明を実施するための最良の形態】
【０００７】
本発明で使用される酸化マグネシウム粒子は、放熱用の一般グレードを使用することができ、特に制限されない。また、本発明の好ましい製造方法である樹脂溶液中で酸化マグネシウム粒子の均一な分散状態を得るため、及び十分な薄膜形成性を得るために、その平均粒径は、１〜８０μｍ、さらに好ましくは１〜３０μｍ程度のものを使用するのがよい。即ち、平均粒径１μｍ以上とすることで樹脂溶液中への均一分散が容易になる上、インキ組成物の粘性増加を防止してコーティング適性が向上し、均一な製膜が容易となる。一方、平均粒径８０μｍ以下とすることで１５０μｍ以下の薄膜化が容易になり、又酸化マグネシウム粒子同士の接触面積が高くなり、高熱輻射に加えて高熱伝導率を得ることが容易となる。更に放熱シートの機械的強度の低下も防止し得る。
本発明に使用し得る市販品としては、例えば、協和化学工業（株）製「パイロキスマ５３０１」などが好ましく使用できるが、「パイロキスマ５３０１Ｋ」など耐水処理を施した耐水クレードのものであることが特に好ましい。
また、酸化マグネシウムはアルミナなどの他の熱伝導性フィラーに比較して、高い熱伝導率（６０Ｗ／ｍＫ）を有し、かつやわらかく、機械摩耗が少ないという利点を持つ。
【０００８】
本発明で使用されるバインダー樹脂は、ガラス転移温度（以下、Ｔｇという。）が−５０〜５０℃であることを要し、特に、Ｔｇが−３０〜１０℃であることが好ましい。Ｔｇがこの範囲であることで、酸化マグネシウム粒子の含量が高くても、すなわちバインダー樹脂量が低くても、放熱シートの薄膜での造膜性、柔軟性、および実用的な機械強度等が確保できる。
【０００９】
本発明で使用されるバインダー樹脂としては、上記のＴｇ範囲を充足するものであれば特に限定されない。特に、電気絶縁性にすぐれた放熱シートとする場合には、樹脂となったときの物性として、体積固有抵抗値が１×１０12Ω以上であることが好ましく、１×１０14Ω以上であることがさらに好ましい。
そのようなバインダー樹脂としては、ポリエステル、ポリウレタン、ポリオレフィン、アクリル樹脂、各種合成ゴムなどであってもよいが、溶剤への易溶解性、溶剤に溶解した組成物のコーティング適性（粘度等）の他、シートの機械的強度、耐候性、耐熱性などの点から、ポリエステル系樹脂、エチレン−酢酸ビニル共重合体樹脂が特に好適である。
【００１０】
ポリエステル系樹脂としては、上記のＴｇ範囲を充足するほか、シートの柔軟性、及び、本発明の放熱シートを製造するための溶剤への易溶解性の観点から、非晶質のポリエステル系樹脂が好ましく、また、耐侯性の点から飽和ポリエステルが好ましい。
かかる飽和ポリエステルとしては、コハク酸、アジピン酸などの飽和二塩基酸とエチレングリコール、１，６−ヘキサンジオールなどの飽和二価アルコールのポリエステルなどが挙げられる。該飽和ポリエステルの数平均分子量は、５０００〜５００００の範囲であることが好ましい。
なお、ダイオキシン発生防止、低分子シロキサンによる接点不良防止の観点から、ハロゲンフリー、シロキサンフリーであるポリエステル系樹脂であることが好ましい。
【００１１】
エチレン−酢酸ビニル共重合体樹脂としては、上記のＴｇ範囲、あるいは更にＳＰ値範囲を充足するものを用いることが好ましい。ただし、放熱シートの柔軟性および耐熱性の観点から、酢酸ビニル単位の比率が４０〜８０モル％であるＥＶＭ（ＩＳＯ１６９２（１９９５））とよばれるエラストマーの範囲のものが特に好ましい。該エチレン−酢酸ビニル共重合体樹脂の数平均分子量は、５００００〜５０００００の範囲であることが好ましい。このＥＶＭエラストマーは耐熱性が高いため、これを使用すると放熱シートの熱安定性が特に優れるという利点がある。
なお、ポリエステル系樹脂同様、ダイオキシン発生防止、低分子シロキサンによる接点不良防止の観点から、ハロゲンフリー、シロキサンフリーであることが好ましい。
【００１２】
本発明のインキ組成物は、酸化マグネシウム粒子／バインダー樹脂（以下、ＰＶ比ということがある。）の質量比が５／９５〜６５／３５であることが好ましい。ＰＶ比が５／９５以上であると酸化マグネシウム粒子（フィラー）の十分な添加効果が得られ、一方、６５／３５以下であると、放熱シートを製造したときに十分粘着性が得られ、製品としての取り扱い時の利便性が確保される。特にシートの強度、柔軟性、及び粘着性を重視する場合は、ＰＶ比は２０／８０〜５０／５０がさらに好ましい。但し、後述する様に、特に放熱シートに高熱輻射性に加えて、高熱伝導率をも付与する場合は、ＰＶ比は上記範囲の中でも比較的高い領域、５０／５０〜６５／３５に設定する。
なお、本発明のインキ組成物を用いて製造した放熱シートの熱輻射性は、輻射される赤外線がバインダーである樹脂に吸収される等の影響を受けないと考えられるため、酸化マグネシウム粒子を放熱シートの平面内に射影した場合に、該射影が平面内において細密充填されているほど放射効率は高くなると考えられる。従って、本発明の効果を奏するＰＶ比の範囲については、体積比で表現することが理論的には妥当であると考えられるが、放熱シートの厚み、本発明で用いられる酸化マグネシウム粒子の粒子径等の範囲においては、質量比によって本発明を特定できるものであり、実施例等で実証されている。
【００１３】
本発明のインキ組成物に用いられる溶剤は、その溶剤中に、相対蒸発速度１９０以上、沸点６０〜１３０℃以下、かつ、溶解度パラメータ（ＳＰ値）が８〜１２である成分を８０質量％以上含有することを必須とする。これらの条件を満足する溶剤を用いることにより、輻射性の高い放熱シートを効率的に生産することができる。特に、ＳＰ値がこの範囲であるとバインダー樹脂をよく溶解し、かつ酸化マグネシウム粒子の分散性もよい。
ここで、相対蒸発速度とは、酢酸−ｎ−ブチルの蒸発速度を１００としたときの相対的な蒸発速度をいい、好ましくは１９０〜６００の範囲である。また、沸点は常圧での沸点であり、ＳＰ値としては、さらに８．５〜１１の範囲であることが好ましい。
かかる溶剤としては、上記条件を満足するものであれば特に制限されず、芳香族炭化水素、ケトン、エステルなどの溶剤を用いることができる。より具体的には、トルエン（相対蒸発速度：１９６、沸点：１１０．８℃、ＳＰ値：８．９）、メチルエチルケトン（相対蒸発速度：４６５、沸点：７９．６℃、ＳＰ値：９．３）、酢酸エチル（相対蒸発速度：５２５、沸点：７６．８℃、ＳＰ値：９．１）などが、コーティング後の乾燥性、流動性などの点から好ましく用いられる。これら溶剤は、１種単独であるいは２種以上を混合して用いてもよい。
さらに、本発明のインキ組成物中には、インキ組成物の状態を損なわない範囲において、インキ組成物の流動性や乾燥速度の調節等の目的で、必要に応じ、２０質量％を限度として、上記物性の範囲外である、希釈溶剤、遅乾性溶剤等を適宜の量を添加することができる。
【００１４】
遅乾性溶剤としては、相対蒸発速度１２０以下の溶剤を好適に用いることができ、０〜１０質量％の範囲で添加することが好ましい。具体的には、キシレン（相対蒸発速度６８）などの芳香族炭化水素、メチルイソブチルケトン（相対蒸発速度１１８）などのケトン類、酢酸−ｎ−ブチル（相対蒸発速度１００）などのエステル類、ジエチレングリコールモノエチルエーテル（相対蒸発速度１未満）などのグリコール誘導体、ｎ−ブチルアルコール（相対蒸発速度４５）などのアルコール類などが挙げられる。
【００１５】
また、本発明のインキ組成物には、該インキ組成物から製造される放熱シートの放熱特性（熱輻射性、熱伝導性）に大きな悪影響を与えない範囲であれば、金属水和物などの難燃剤、着色剤、イソシアネートなどの硬化剤、分散剤、マイクロシリカ、酸化防止剤などを適宜、適量選択して配合しても差し支えない。
【００１６】
本発明のインキ組成物は、例えば、ガラス転移温度−５０〜５０℃であるバインダー樹脂１００質量部を、溶剤２５〜１１５０質量部に溶解した溶液に、酸化マグネシウム粒子５〜１８６質量部を、ディゾルバーなどを用いて、また必要に応じて、ビーズミル等の粉砕メディア（例えばジルコニアビーズなど）を使用できる分散機を用いて、均一かつ微細に分散混合させることにより、容易に製造することができる。
該インキ組成物のコーティング適性は、組成物の各成分の種類、量に左右されるが、なかでも、溶剤の種類、量、酸化マグネシウム粒子の形状・粒径、量等により大きく影響を受ける。
【００１７】
本発明のインキ組成物をコーティングすることにより、好適な厚さである１０〜１５０μｍという薄いシート厚みの放熱シートを容易に得るためには、最適な溶剤配合量（組成物の流動性、乾燥時の厚み収縮との関係を評価するために、インキ組成物全体に対する溶剤の比率で表示する）としては該インキ組成物中の溶剤量で２０〜８０質量％であることが好ましい。また、酸化マグネシウム粒子の粒径としては前述のように１〜８０μｍ程度、そして、インキ組成物の粘度としては、２５℃において５０〜１００００ｍＰａｓ（Ｂ型粘度計（６０回転））程度が好適である。
【００１８】
本発明のインキ組成物は、コンマコーター、ダイヘッドコーター、グラビア印刷機などの通常のコーティング機等で、樹脂フィルムや離型層付き樹脂フィルムの離型性フィルム、金属箔等の上に塗工され、遠赤外線輻射ヒーター、温風吹付けなどによって乾燥されることにより、シート化される。
該樹脂フィルムとしては、ポリエチレンテレフタレート（ＰＥＴ）等のポリエステル樹脂、ナイロン樹脂、ポリプロピレン等のポリオレフィン樹脂等が用いられる。また、上記離型層としては、シリコーン樹脂、メラミン樹脂等が用いられる。また、金属箔としては、例えばアルミニウム箔や銅箔が用いられる。
【００１９】
本発明のインキ組成物を用いて製造される放熱シートの厚みは、１０〜１５０μｍの範囲であることが好ましい。シート厚みが１５０μｍより厚いと、乾燥条件の問題からコーティングによる作成が困難となる。また、シート厚み方向の熱抵抗が大きく、シート上部に存在する熱輻射性を有する粒子までの熱伝導が遅くなり、結果として放熱性が不十分になる場合がある。一方、放熱シートの厚みが１０μｍより薄いと製膜が難しくなると同時に、実用的な機械強度のシートとならない。
以上の点から、放熱シートの厚みは、３０〜１２０μｍの範囲がより好ましい。
【００２０】
製膜された放熱シートは熱輻射による放熱を主に設計されているが、同時に熱伝導による放熱が行われてもよい。これにより、熱輻射による放熱に加えて熱伝導による放熱も加わり総合的な放熱性能が良好になる。又、放熱シートの厚み方向に於いて、発熱体から放熱シート表面（外界に向けて輻射が行われる面）に向かって、迅速且つ効率的に熱が伝達される。このため、より輻射による放熱性能が高まる。且つ、放熱シートの（表裏面に平行な）平面内において発熱体の発熱量が集中する場合でも、熱を平面内に均一に拡散させる結果、局部的な温度上昇、或いは局部的に放熱量が飽和することによる輻射放熱効率の低下を防止し得る。
【００２１】
このようにして得られた放熱シートは、離型性フィルムから剥がし、あるいは、離型性フィルムを保護フィルムとした状態で、放熱シートとしての使用に供するための製品の形、すなわち保護フィルム付き放熱シートとすることができる。
【００２２】
また、上記放熱シートは、粘着性層を放熱シートの上面または下面にさらに設けた構成、すなわち粘着層付き放熱シートとしてもよく、これにより、製品使用時の利便性が高まる。
【００２３】
上記放熱シートは、ＬＳＩなどの電子部品、ＰＤＰなどの表示装置等の発熱体の裏面、側面等に、組立て、発光、画像表示等の支障にならない位置に貼付する。これにより、本発明の放熱シートは、使用形態に応じた放熱機構を発現する。特に、ヒートシンク、水冷もしくは空冷の冷却器など熱排出システムを用いることができない場合に、本発明の放熱シートは、高い熱輻射性により効果的に外部へ熱を放出する。すなわち、発熱体から該放熱シートの厚み方向及び面内方向に熱伝導にて伝達した熱を、専ら該放熱シート表面もしくは内部からの熱輻射及び周囲雰囲気への熱伝導によって外部へ放出する。
【００２４】
本発明のインキ組成物は、上記放熱シートの製造以外にも、放熱用塗料、熱伝導性粘着シート、熱伝導性接着剤としての用途などに適用できる。
【実施例】
【００２５】
以下、本発明を実施例により、さらに詳細に説明するが、本発明は、この例によってなんら限定されるものではない。
実施例１
３００ｍｌ容の攪拌混合機を備えた容器中で、バインダー樹脂として、ポリエステル樹脂Ａ（非晶質飽和共重合ポリエステル；東洋紡績（株）製、商品名：「バイロン３００」、Ｔｇ：６℃、数平均分子量２３０００、比重１．２０、体積固有抵抗値１．３×１０15Ω）をメチルエチルケトン／トルエン混合溶剤（混合比２０：８０）中３０．１質量％溶解した溶液９３質量部に、酸化マグネシウム粒子（平均粒径：７μｍ）７質量部を加え、攪拌・混合して、酸化マグネシウム粒子が均一に分散したインキ組成物を得た。得られたインキ組成物を、コンマコーター（井上金属（株）製）により、離型剤塗布ＰＥＴフィルムの離型剤層上にコーティングし、熱風乾燥して、含有する溶剤を乾燥除去することで放熱シートを得た。コーティング速度を３ｍ／ｍｉｎとし、乾燥温度を５０〜１２０℃とした乾燥ゾーン４ユニット（ユニット長さ：２ｍ×４、乾燥温度  第１ユニット：５０℃、第２ユニット：８０℃、第３ユニット：１００℃、第４ユニット：１２０℃）を通過させて、シート厚６０μｍの放熱シートを得た。得られた放熱シートの物性及び放熱性を第１表に示す。
なお、放熱性の評価は以下の測定により行った。上記放熱シートを直径８３mm、高さ１００ｍｍの金属缶（表面が鏡面であるステンレス鋼）の側面全面に貼り付け、缶中に加温した水を入れて、缶の温度が８９℃になるように調整した。この缶を、２５℃に調整した縦２９０ｍｍ、横３８０ｍｍ、高さ３６０ｍｍの密閉した段ボール紙でできた箱内に置き、３０分、６０分及び９０分経過後の水温の変化を測定した。また、放熱シートを貼り付けずに同様の実験を行って、３０分、６０分及び９０分経過後の水温の変化を測定し（参考例１として第１表に表示）、これを基準値として温度の低下率を併せて表示した。
【００２６】
実施例２及び３
実施例１と同様の操作で第1表に記載の各組成のインキ組成物を得、実施例１と同様の操作で放熱シートを得た。得られた放熱シートの物性及び放熱性を第１表に示す。
【００２７】
実施例４
第1表に記載の各組成のインキ組成物を得、実施例１と同様の操作で放熱シートを得た。該放熱シートを離型剤層から剥がし、これに両面テープ（日東電工（株）製、両面粘着テープＮｏ．５１０）を貼り合わせ、粘着層付き放熱シートを得た。該粘着層付き放熱シートについて放熱性を評価した。結果を第１表に示す。
【００２８】
比較例１
本発明の放熱シートの代わりに、厚さ６０μｍのアルミニウムを両面テープ貼り、実施例１と同様にして放熱性を評価した。結果を第１表に記す。
【００２９】
【表１】
2007045876.tif 000002
＊１  ポリエステル樹脂Ａ；非晶質飽和共重合ポリエステル；東洋紡績（株）製、商品名：「バイロン３００」、Ｔｇ：６℃、数平均分子量２３０００、比重１．２０、体積固有抵抗値１．３×１０15Ω
＊２  ＥＶＭ；ＩＳＯ１６９２（１９９５）、酢酸ビニル単位の比率が４０〜８０モル％
【００３０】
比較例２
実施例１において、ポリエステル樹脂Ａを７質量％、酸化マグネシウム粒子を２８質量％としたこと以外は実施例１と同様にして、放熱シートの作製を試みた。しかしながら、粘着性のあるシートを得ることはできなかった。
【００３１】
比較例３
ポリエステル樹脂Ａに代えて、ポリエステル樹脂Ｂ（非晶質飽和共重合ポリエステル；東洋紡績（株）製、商品名：「バイロン２００」、Ｔｇ：６７℃、数平均分子量１７０００、比重１．２６、体積固有抵抗値７．２×１０16Ω）を使用したこと以外は実施例１と同様にして、放熱シートの作製を試みた。しかしながら、実用的な機械的強度をもつシートを得ることはできなかった。
【００３２】
比較例４
ポリエステル樹脂Ａに代えて、ポリエステル樹脂Ｃ（ウレタン変性ポリエステル；東洋紡績（株）製、Ｔｇ：−５４℃）を使用したこと以外は実施例１と同様にして、放熱シートの作製を試みた。しかしながら、実用的な機械的強度をもつシートを得ることはできなかった。
【００３３】
第１表に示すとおり、本発明のインキ組成物を用いて製造した放熱シートは放熱性が高く、放熱シートを貼付しない場合や、アルミニウム箔を貼付した場合に比較して、３０分後で８．０〜８．４％の温度低下、６０分後で１２．７〜１３．６％の温度低下、さらに９０分後では１５．５〜１６．６％もの温度低下が見られ、対流の影響の小さい密閉空間で優れた放熱性を有することがわかる。
【００３４】
実施例５〜９及び比較例５〜７
第２表に記載するＰＶ比となるように、実施例１と同様にして得たインキ組成物を、実施例１に記載の方法と同様にして、厚さ６０μｍのアルミニウム箔上にコーティングした。塗布面の裏側に両面テープ（日東電工（株）製、両面粘着テープＮｏ．５１０）を貼り合わせ、粘着層付き放熱シートを得た。該粘着層付き放熱シートについて放熱性を評価した。結果を第２表に示す。また、各実施例及び比較例について、９０分経過後の水温を図１に示す。
【００３５】
【表２】
2007045876.tif 000003
【００３６】
第２表及び図１から、放熱シート中の熱輻射性を有する粒子（酸化マグネシウム粒子）の量が、ＰＶ比で５／９５以上であると高い放熱性が得られ、２０／８０までは、熱輻射性を有する粒子（酸化マグネシウム粒子）の添加量に比例して放熱性が向上する。ＰＶ比２０／８０を超えると放熱性については、定常状態になることがわかる。
【産業上の利用可能性】
【００３７】
本発明のインキ組成物によれば、熱輻射性に優れ、また機械的強度、柔軟性等においても優れた放熱シートを高い生産性で製造することができる。
【図面の簡単な説明】
【００３８】
【図１】本発明のインキ組成物を用いた放熱シートの放熱特性を示す図である。
【図１】
2007045876.tif 000004